(57)【要約】【課題】デラミネーション、クラック、変形等の不具合をほとんど発生することなく、高品質な積層型誘電素子を製造することができる積層型誘電素子の製造方法を提供すること。【解決手段】組成中に鉛を含有する誘電セラミック層１２と、卑金属からなる卑金属電極層１３とを交互に積層した積層型誘電素子１を製造する方法であり、電極印刷工程と、圧着工程と、脱脂工程と、焼成工程とを行う。電極印刷工程においては、セラミック材料をシート状に成形してなるセラミックグリーンシートに、卑金属電極用ペースト材料を塗布する。圧着工程においては、セラミックグリーンシートを積層し圧着して積層体を作製する。脱脂工程においては、積層体を水蒸気と不活性ガスとを含有する雰囲気ガスの流通下にて加熱炉内で加熱する。焼成工程においては、積層体を焼成する。また、脱脂工程においては、有機物の分解を促進する金属イオンを供給する。【選択図】図１
2006005172.tif 000002
【特許請求の範囲】
【請求項１】
組成中に鉛を含有する誘電セラミック層と、卑金属からなる卑金属電極層とを交互に積層した積層型誘電素子を製造する方法において、
鉛酸化物を含む金属酸化物よりなるセラミック材料をシート状に成形してなるセラミックグリーンシートの少なくとも一方の面に、卑金属酸化物を含有してなる卑金属電極用ペースト材料を塗布する電極印刷工程と、
上記卑金属電極用ペースト材料が塗布されたセラミックグリーンシートを積層し圧着して積層体を作製する圧着工程と、
上記積層体を水蒸気と不活性ガスとを含有する雰囲気ガスの流通下にて加熱炉内で加熱し、上記積層体中に含まれる有機物を除去する脱脂工程と、
上記積層体を焼成する焼成工程とを有し、
上記脱脂工程においては、上記有機物の分解を促進する金属イオンを供給することを特徴とする積層型誘電素子の製造方法。
【請求項２】
請求項１において、上記金属イオンは、Ｐｂイオン、Ｚｒイオン、Ｔｉイオン、Ｓｒイオン、Ｙイオン、Ｎｂイオン、Ｍｎイオン、Ｃｕイオン、Ｆｅイオン、Ｎｉイオン、Ｃｒイオン、Ｃｏイオン、Ｗイオン、Ｍｏイオン、Ａｇイオン、Ｐｔイオン、Ｐｄイオン、Ａｕイオン、Ａｌイオン、Ｓｉイオン、Ｎａイオン、及びＫイオンから選ばれる１種以上であることを特徴とする積層型誘電素子の製造方法。
【請求項３】
請求項１又は２において、上記雰囲気ガス中に含まれる水蒸気は、露点が５０〜８０℃となるように上記加熱炉内に供給することを特徴とする積層型誘電素子の製造方法。
【請求項４】
請求項１〜３のいずれか一項において、上記金属イオンは、上記加熱炉の内壁から供給することを特徴とする積層型誘電素子の製造方法。
【請求項５】
請求項１〜４のいずれか一項において、上記金属イオンは、上記雰囲気ガス中に含まれる水蒸気と共に上記加熱炉内に供給することを特徴とする積層型誘電素子の製造方法。
【請求項６】
請求項１〜５のいずれか一項において、上記脱脂工程における上記加熱炉内の上記金属イオンの濃度は、０．００１ｐｐｍ〜５００ｐｐｍであることを特徴とする積層型誘電素子の製造方法。
【請求項７】
請求項１〜３のいずれか一項において、上記金属イオンは、上記脱脂工程における上記積層体に予め含有させておくことにより供給することを特徴とする積層型誘電素子の製造方法。
【請求項８】
請求項１〜７のいずれか一項において、上記脱脂工程においては、上記加熱炉内の温度を、昇温速度１００℃／ｈ以下で昇温し、保持温度２５０〜６００℃で１〜８０時間保持するという温度制御を行うことを特徴とする積層型誘電素子の製造方法。
【請求項９】
請求項１〜７のいずれか一項において、上記脱脂工程においては、上記加熱炉内の温度を、昇温速度１００℃／ｈ以下で昇温し、第一保持温度２５０℃〜３５０℃で１０〜３０時間保持し、さらに昇温速度１００℃／ｈで昇温し、第二保持温度５００℃〜６００℃で１〜２０時間保持するという温度制御を行うことを特徴とする積層型誘電素子の製造方法。
【請求項１０】
請求項１〜９のいずれか一項において、上記雰囲気ガスは、１〜３０Ｌ／ｍｉｎの速度で上記加熱炉内に流通させることを特徴とする積層型誘電素子の製造方法。
【発明の詳細な説明】
【技術分野】
【０００１】
本発明は、組成中に鉛を含有する誘電セラミック層と、卑金属からなる卑金属電極層とを交互に積層した積層型誘電素子を製造する方法に関する。
【背景技術】
【０００２】
従来より、各種優れた誘電特性を有するＰＺＴ系材料等よりなる誘電セラミック層と、銅等の卑金属よりなる卑金属電極層とを交互に積層してなる積層型誘電素子は、コンデンサやアクチュエータ等に広く利用されている。
このような積層型誘電素子を製造する方法は、通常下記のような複数の工程にて行われる。
【０００３】
即ち、まず、ＰＺＴなどのセラミック材料よりなるグリーンシートを準備し、このグリーンシートにスクリーン印刷等にて金属酸化物よりなる電極ペースト材料を塗布する。続いて、電極ペースト材料が塗布されたグリーンシートを積層して積層体を作製し、さらにこの積層体を脱脂する。次に、脱脂後の積層体を加熱炉内にて焼成して積層型誘電素子を得る。
【０００４】
上記積層体を脱脂する工程（脱脂工程）においては、脱脂により、積層体に含まれる有機物を除去する。脱脂工程後に有機物が残存すると、焼成時に積層体の内部に応力が発生し、焼成後の積層型誘電素子にデラミネーションやクラックが発生するおそれがある。また、焼成後の積層型誘電素子が変形してしまうおそれがある。
【０００５】
積層体を脱脂する具体的な方法としては、例えば下記の特許文献１〜３に記載の方法がある。
特許文献１においては、大気中で適切な温度条件下で加熱することによりバインダー及び分散材等の有機物を除去している。
また、特許文献２及び特許文献３においては、水蒸気を含む非酸化性ガス雰囲気中で、温度１０００℃以下で加熱処理することにより有機バインダーを分解除去している。
【０００６】
しかしながら、特許文献１のように、大気中で脱脂を行う方法においては、脱脂後の積層体の内部に有機物が残存するおそれがあった。このように有機物が残存する積層体をそのまま焼成すると、図１７〜図２０に示すごとく、焼成後の積層型誘電素子にデラミネーションやクラックが発生するおそれがあった。また、焼成後の積層型誘電素子が変形してしまうおそれがあった。有機物が残存する部分、即ち残炭部分は、炭素が残っていない部分に比べて収縮率が小さく、両者の収縮率の差によって歪みが発生し、上記のようなデラミネーションやクラック等の不具合が発生すると考えられる。
【０００７】
また、特許文献２及び３に記載の脱脂方法は、セラミックコンデンサ等に用いるＢａＴｉＯ3等を主成分とする焼結温度の高い積層体には適用することができるが、アクチュエータとして用いるＰＺＴ等からなる積層体のように、９００℃〜１１００℃という比較的焼結温度の低い積層体には、不向きであった。ＰＺＴのような焼結温度の低いセラミックからなる積層体は、例えば６００℃以下という比較的低温で脱脂を行う必要があるからである。仮に６００℃を超える高い温度で脱脂を行った場合、ＰＺＴと卑金属電極層に含まれる卑金属とが化学反応を開始するおそれがある。
【０００８】
その結果、焼成時にＰＺＴと卑金属とが反応した部分と、未反応部分との収縮率が変化し、焼成後の焼成体内部に応力が発生し、デラミネーション、クラック、及び変形等が発生するおそれがある。
また、デラミネーション、クラック、及び変形等が発生した積層型誘電素子は、これを圧電素子として用いると、ヤング率や絶縁抵抗が低くなるという問題を生じる。
【０００９】
【特許文献１】特開平５−８２３８７号公報
【特許文献２】特開平７−１０９１７７号公報
【特許文献３】特開平７−１０９１７８号公報
【発明の開示】
【発明が解決しようとする課題】
【００１０】
本発明は、かかる従来の問題点を鑑みてなされたものであって、デラミネーション、クラック、変形等の不具合をほとんど発生することなく、高品質な積層型誘電素子を製造することができる積層型誘電素子の製造方法を提供しようとするものである。
【課題を解決するための手段】
【００１１】
本発明は、組成中に鉛を含有する誘電セラミック層と、卑金属からなる卑金属電極層とを交互に積層した積層型誘電素子を製造する方法において、
鉛酸化物を含む金属酸化物よりなるセラミック材料をシート状に成形してなるセラミックグリーンシートの少なくとも一方の面に、卑金属酸化物を含有してなる卑金属電極用ペースト材料を塗布する電極印刷工程と、
上記卑金属電極用ペースト材料が塗布されたセラミックグリーンシートを積層し圧着して積層体を作製する圧着工程と、
上記積層体を水蒸気と不活性ガスとを含有する雰囲気ガスの流通下にて加熱炉内で加熱し、上記積層体中に含まれる有機物を除去する脱脂工程と、
上記積層体を焼成する焼成工程とを有し、
上記脱脂工程においては、上記有機物の分解を促進する金属イオンを供給することを特徴とする積層型誘電素子の製造方法にある（請求項１）。
【００１２】
本発明においては、上記脱脂工程において上記有機物の分解を促進する金属イオンを供給する。また、上記脱脂工程は、水蒸気と不活性ガスとを含有する雰囲気ガスの流通下にて行う。そのため、上記脱脂工程においては、上記金属イオンが上記積層体中に含まれる例えば有機バインダーや分散材などの有機物に結合し、さらに上記雰囲気ガス中に含まれる水分により上記有機物を容易に分解することができる。分解後の有機物は、低分子量の揮発性分子等になるため、上記積層体から容易に除去することができる。それ故、上記脱脂工程後の上記積層体には、ほとんど有機物が残存することはない。
【００１３】
したがって、上記脱脂工程後の上記積層体を焼成しても、焼成後に得られる上記積層型誘電素子にデラミネーションやクラック発生することはほとんどない。また、焼成後の上記積層型誘電素子が変形することもほとんどない。そのため、高品質な積層型誘電素子を得ることができる。
【００１４】
このように、本発明によれば、デラミネーション、クラック、変形等の不具合をほとんど発生することなく、高品質な積層型誘電素子を製造することができる積層型誘電素子の製造方法を提供することができる。
【発明を実施するための最良の形態】
【００１５】
次に、本発明の好ましい実施の形態について説明する。
本発明の積層型誘電素子の製造方法においては、上記電極印刷工程と、上記圧着工程と、上記脱脂工程と、上記焼成工程とを行う。
上記電極印刷工程においては、鉛酸化物を含む金属酸化物よりなるセラミック材料をシート状に成形してなるセラミックグリーンシートの少なくとも一方の面に、卑金属酸化物を含有してなる卑金属電極用ペースト材料を塗布する。
【００１６】
上記セラミック材料としては、ＰＺＴ系材料が好ましい。
この場合には、ＰＺＴ系材料が有する優れた圧電及び誘電特性を利用して、高性能の積層型セラミックコンデンサ及び積層型圧電アクチュエータ等に利用できる積層型誘電素子を作製することができる。
上記セラミックグリーンシートは、上記セラミック材料に、有機バインダー、可塑剤、分散剤、及び溶剤等を混合しスラリーとしてものを、例えばドクターブレード法等によりシート状に成形して得ることができる。
【００１７】
上記有機バインダーとしては、例えばポリビニルブチラール（ＰＶＢ）、ポリビニル
アセタール（ＰＶＡｃ）、ポリビニルアルコール（ＰＶＡ）、ポリアクリル酸エステル系バインダ類、ポリメタクリル酸エステル系バインダ類、ポリウレタン系バインダ類、ポリスチレン系バインダ類から選ばれる１種以上を用いることができる。上記可塑剤としては、例えばベンジルブチルフタレート（ＢＢＰ）、フタル酸ジメチル、フタル酸ジエチル等のフタル酸誘導体及びアジピン酸誘導体、グリコール誘導体等から選ばれる１種以上を用いることができる。上記分散剤としては、例えばソルビタントリオレート等のソルビン酸誘導体等のさまざまな分散剤から選ばれる１種以上を用いることができる。また、上記溶剤としては、エタノール、２−ブタノール等のアルコール、酢酸イソアミル等のエステル類、トルエン等のベンゼン誘導体等から選ばれる１種以上を用いることができる。
【００１８】
また、上記卑金属電極用ペースト材料に含まれる上記卑金属酸化物としては、銅、ニッケル、銅-ニッケルの合金又は銅-ニッケルに若干の添加物を加えた合金の酸化物等を用いることができる。
好ましくは、ＣｕＯ等の銅の酸化物がよい。この場合には、導電性に優れた上記卑金属電極層を安価で作製することができる。
【００１９】
上記卑金属電極用ペースト材料は、上記卑金属酸化物に、卑金属、及び上記セラミック材料を混合して得られる固形分に、さらに有機バインダー、分散剤、及び溶剤等を混合して得ることができる。
卑金属としては、例えば上記卑金属酸化物中に含まれる金属と同種のものを用いることができる。また、上記セラミック材料は、上記セラミックグリーンシートの作製に用いるものと同様のものを用いることができる。上記有機バインダーとしては、例えばセルロース、エチルセルロース等のセルロース類、ポリスチレン系バインダ類等から選ばれる１種以上を用いることができる。上記分散剤としては、例えば高級脂肪酸等を用いることができる。上記溶剤としては、ブチルカルビトール又は／及びテレピネオール等を用いることができる。
上記卑金属電極用ペースト材料は、例えばスクリーン印刷等により、上記セラミックグリーンシートに塗布することができる。
【００２０】
また、上記圧着工程においては、上記卑金属電極用ペースト材料が塗布された上記セラミックグリーンシートを積層し圧着して積層体を作製する。具体的には、例えばセラミックグリーンシートを積層し、圧着治具等に固定して熱圧着することができる。
【００２１】
次に、脱脂工程においては、上記積層体を水蒸気と不活性ガスとを含有する雰囲気ガスの流通下にて加熱炉内で加熱し、上記積層体中に含まれる有機物を除去する。また、上記脱脂工程においては、上記有機物の分解を促進する金属イオンを供給する。
上記不活性ガスとしては、例えば窒素、アルゴン、及び炭酸ガスから選ばれる１種以上を用いることができる。
【００２２】
上記金属イオンは、Ｐｂイオン、Ｚｒイオン、Ｔｉイオン、Ｓｒイオン、Ｙイオン、Ｎｂイオン、Ｍｎイオン、Ｃｕイオン、Ｆｅイオン、Ｎｉイオン、Ｃｒイオン、Ｃｏイオン、Ｗイオン、Ｍｏイオン、Ａｇイオン、Ｐｔイオン、Ｐｄイオン、Ａｕイオン、Ａｌイオン、Ｓｉイオン、Ｎａイオン、及びＫイオンから選ばれる１種以上であることが好ましい（請求項２）
この場合には、上記脱脂工程において、有機バインダーや分散剤等の有機物分子が上記金属イオンに配位して有機物分子の官能基部分の結合距離を伸ばすことができる。その後、水分又は縮合によりこの部分の結合を容易に切断することができる。即ち、この場合には、上記脱脂工程において、上記積層体に含まれる有機物分子を容易に分解除去することができる。
【００２３】
より好ましくは、上記金属イオンとしては、Ｐｂイオン、Ｚｒイオン、Ｔｉイオン、Ｓｒイオン、Ｙイオン、Ｎｂイオン、Ｍｎイオン、Ｃｕイオン、Ｃｒイオン、Ｃｏイオン、Ｗイオン、Ｍｏイオン、Ｐｔイオン、Ｐｄイオン、Ａｕイオン、Ａｌイオン、Ｓｉイオン、Ｎａイオン、及びＫイオンから選ばれる１種以上がよい。
【００２４】
上記雰囲気ガス中に含まれる水蒸気は、露点が５０〜８０℃となるように上記加熱炉内に供給することが好ましい（請求項３）。
露点５０℃は、上記加熱炉内の水蒸気量０．０６７１ｋｇ／ｋｇに相当する。また、露点８０℃は、０．３７１ｋｇ／ｋｇに相当する。この水蒸気量は、上記加熱炉内に導入する上記雰囲気ガス１ｋｇに対する水蒸気量である。
露点が５０℃未満の場合には、上記加熱炉内の水蒸気量が不充分になり、上記脱脂工程において上記積層体中に含まれる有機物を除去する効率が低下するおそれがある。一方、露点が８０℃を超える場合には、積層体中の電極材料であるＣｕとセラミック材料とが反応してしまうおそれがある。また、８０℃を超える場合において、セラミック材料がアルカリ金属、アルカリ土類金属を含む場合には、これらの金属がイオンとして溶け出したり、偏析するおそれがある。
【００２５】
上記金属イオンは、上記加熱炉の内壁から供給することが好ましい（請求項４）。
この場合には、上記加熱炉内に上記金属イオンを容易に供給することができる。
具体的には、例えば、Ｐｂ、Ｚｒ、Ｔｉ、Ｓｒ、Ｙ、Ｎｂ、Ｍｎ、Ｃｕ、Ｆｅ、Ｎｉ、Ｃｒ、Ｃｏ、Ｗ、Ｍｏ、Ａｇ、Ｐｔ、Ｐｄ、Ａｕ、Ａｌ、Ｓｉ、Ｎａ、及びＫから選ばれる１種以上の金属を上記加熱炉の内壁に配置することができる。内壁に配置した金属は、上記脱脂工程において、上記雰囲気ガス中に含まれる水蒸気と反応して上記加熱炉内に金属イオンを供給することができる。上述の金属は、例えば加熱炉の内壁に塗布することにより配置することができる。また、例えば板状に成形した金属板を加熱炉の内壁に接合することにより配置することもできる。
【００２６】
また、上記金属イオンは、上記雰囲気ガス中に含まれる水蒸気と共に上記加熱炉内に供給することができる（請求項５）。
この場合にも、上記加熱炉内に上記金属イオンを容易に供給することができる。また、この場合には、上記加熱炉内の金属イオンのイオン濃度を調整することが容易になる。
【００２７】
上記脱脂工程における上記加熱炉内の上記金属イオンの濃度は、０．００１ｐｐｍ〜５００ｐｐｍであることが好ましい（請求項６）
上記金属イオンの濃度が０．００１ｐｐｍ未満の場合には、上記脱脂工程において、上記積層体中に含まれる有機物を分解する効率が低下するおそれがある。一方５００ｐｐｍを超える場合には、上記積層型誘電素子の誘電セラミック層の特性が変化し、変位や抵抗が低下するおそれがある。
【００２８】
また、上記金属イオンは、上記脱脂工程における上記積層体に予め含有させておくことにより供給することもできる（請求項７）。
この場合にも、上記金属イオンを容易に供給することができる。
【００２９】
次に、上記脱脂工程においては、上記加熱炉内の温度を、昇温速度１００℃／ｈ以下で昇温し、保持温度２５０〜６００℃で１〜８０時間保持するという温度制御を行うことが好ましい（請求項８）。
昇温速度が１００℃を超える場合には、積層体内に存在する有機物の突沸や急激な膨張により積層体にクラックが発生するおそれがある。また、昇温速度は、１０℃／ｈ以上が好ましい。
【００３０】
また、保持温度が２５０℃未満の場合には、上記脱脂工程において、上記積層体中に含まれる有機物を除去する効率が低下するおそれがある。一方、６００℃を超える場合には、上記金属イオンが上記積層体中の有機物に充分に作用できず、脱脂が充分に行われなくなるおそれがある。より好ましくは、保持温度は２５０〜３５０℃がよい。
保持温度での保持時間が１時間未満の場合には、上記脱脂工程において、上記積層体中に含まれる有機物を充分に除去できないおそれがある。一方、８０時間を超える場合には、脱脂する積層体の体格にもよるが、内部で分解途中の有機物が副反応により、より高分子かつ炭素リッチ組成の化合物に変化してしまうおそれがある。
【００３１】
上記脱脂工程においては、上記加熱炉内の温度を、昇温速度１００℃／ｈ以下で昇温し、第一保持温度２５０℃〜３５０℃で１０〜３０時間保持し、さらに昇温速度１００℃／ｈで昇温し、第二保持温度５００℃〜６００℃で１〜２０時間保持するという温度制御を行うことが好ましい（請求項９）。
この場合には、上記脱脂工程において上記積層体中の有機物をさらに効果的に除去することができる。
【００３２】
また、上記雰囲気ガスは、１〜３０Ｌ／ｍｉｎの速度で上記加熱炉内に流通させることが好ましい（請求項１０）。
上記雰囲気ガスの流通速度が１Ｌ／ｍｉｎ未満の場合には、上記脱脂工程において、上記積層体中に含まれる有機物の除去効率が低下するおそれがある。一方、３０Ｌ／ｍｉｎを超える場合には、上記積層型誘電素子の製造コストが増大してしまうおそれがある。
【００３３】
次に、上記焼成工程においては、上記積層体を焼成する。
上記焼成工程は、酸化ガス及び還元ガスを含む雰囲気ガス中で行うことが好ましい。
この場合には、上記焼成工程において、上記卑金属電極用ペースト材料中の卑金属酸化物を還元することができ、充分な導電性を有する卑金属電極層を形成することができる。さらにその一方で、上記セラミック材料を酸化することができ、圧電特性及び誘電特性を充分に発揮できる上記誘電セラミック層を形成することができる。
上記酸化ガスとしては、例えば酸素、水等を用いることができる。上記還元ガスとしては、水素、一酸化炭素、アンモニア、ヒドラジン等を用いることができる。
【実施例】
【００３４】
（実施例１）
次に、本発明の実施例にかかる、積層型誘電素子の製造方法につき、図１〜図１３を用いて説明する。
本例においては、図１に示すごとく、組成中に鉛を含有する誘電セラミック層１２と、卑金属からなる卑金属電極層１３とを交互に積層した積層型誘電素子１を製造する。本例の製造方法においては、後述の電極印刷工程と、圧着工程と、脱脂工程と、焼成工程とを行う。
【００３５】
電極印刷工程は、鉛酸化物を含む金属酸化物よりなるセラミック材料をシート状に成形してなるセラミックグリーンシートの少なくとも一方の面に、卑金属酸化物を含有してなる卑金属電極用ペースト材料を塗布する工程である。
圧着工程は、上記卑金属電極用ペースト材料が塗布されたセラミックグリーンシートを積層し圧着して積層体を作製する工程である。
脱脂工程は、上記有機物の分解を促進する金属イオンを供給する工程である。
焼成工程は、上記積層体を焼成する工程である。
また、上記脱脂工程においては、上記有機物の分解を促進する金属イオンを供給する。
【００３６】
以下、本例の製造方法につき、詳細に説明する。まず、以下のようにしてセラミック材料を作製する。
まず、酸化鉛と酸化タングステンとをそれぞれ８３．５ｍｏｌ％と１６．５ｍｏｌ％ずつ秤量し乾式混合した後、５００℃にて２時間焼成することにより、酸化鉛と酸化タングステンの一部を反応させた助剤酸化物粉（化学式：Ｐｂ0.835Ｗ0.165Ｏ1.33）を作製した。次に、この助剤酸化物粉を媒体攪拌ミルにより微粒化し乾燥して反応性を高めた。
【００３７】
一方、ＰｂＯ、ＳｒＣＯ3、ＺｒＯ2、ＴｉＯ2、Ｙ2Ｏ3、Ｎｂ2Ｏ5、Ｍｎ2Ｏ3の各金属酸化物を混合し、これらを乾式混合した後、８９０℃にて７時間焼成することにより、誘電体仮焼成粉を作製した。
【００３８】
次に、この誘電体仮焼成粉４．７ｋｇに対して、水５．５Ｌ添加し、さらに分散剤としてのＤ１３４（第一工業製薬株式会社製）を上記誘電体仮焼成粉に対して５ｗｔ％の割合で添加し、１時間混合して誘電体仮焼成粉の粉砕用スラリーを作製した。
【００３９】
この粉砕用スラリーを媒体攪拌ミルにて８時間粉砕してメジアン径を０．２μｍ以下とした。さらにこの粉砕用スラリーをスプレードライヤにて２２０℃で乾燥して誘電体仮焼成粉の粉砕粉を得た。この粉砕粉には分散剤が残るため、この粉砕粉をさらに６５０℃で５時間熱処理することにより、分散剤を脱脂し、誘電体仮焼成粉を得た。
【００４０】
次に、誘電体仮焼成粉７００ｇに、上記のようにして予め準備した助剤酸化物３．５ｇを添加して原料粉を作製し、さらにこの原料粉に対し、溶剤としてエタノールを１６ｗｔ％、２−ブタノールを１６ｗｔ％、酢酸イソアミルを１６ｗｔ％、また分散剤としてのソルビタントリオレートを０．６ｗｔ％、可塑剤としてのＢＢＰ（ベンジルブチルフタレート、和光純薬工業株式会社製）を５ｗｔ％、さらにバインダーとしてのＰＶＢ（ポリビニルブチラール  電気化学工業株式会社製）を７．５ｗｔ％添加して７２時間ボールミルで混合し、誘電セラミック材料のスラリーを得た。
【００４１】
次に、上記セラミック材料のスラリーをドクターブレード法によりブレード間隔１２５μｍでシート状に成形した。その後、８０℃にて乾燥した後、シートカッターにて１００ｍｍ×１５０ｍｍに切断し、セラミックグリーンシートとした。
【００４２】
次に、上記電極印刷工程及び圧着工程につき図２及び図３を用いて説明する。
まず、以下のようにして卑金属電極用ペースト材料を作製する。
上記卑金属電極用ペースト材料の作製にあたっては、まず上記卑金属電極用ペースト材料の固形分を準備する。固形分の組成としては、上記卑金属酸化物としてのＣｕＯ粉（比表面積１０〜１５ｍ2／ｇ、高純度化学社製）が２８ｗｔ％、Ｃｕ粉（平均粒子径０．５μｍ以下、三菱マテリアル株式会社製）が５６．６ｗｔ％、及び上記誘電体仮焼成粉と同じ組成であり粒子径２０μｍ以下に造粒してなる共粉が１５ｗｔ％である。
【００４３】
次に、バインダーとしてのセルロール５．５〜１５ｗｔ％と、分散剤としての高級脂肪酸０．７〜２ｗｔ％と、残りの成分として溶剤であるフチルカルビトールとを、これらの合計が２２ｗｔ％となるように、上記固形分７８ｗｔ％に対して添加し、遠心力攪拌脱泡装置により混合して卑金属電極用ペースト材料を作製した。
【００４４】
次に、図２に示すごとく、この卑金属電極用ペースト材料２３を複数の上記セラミックグリーンシート２２に塗布する。このとき、卑金属電極用ペースト材料２３は、上記セラミックグリーンシート２２の一方の表面に、スクリーン印刷により塗布した。なお、印刷の厚みは６μｍとした。同図には、印刷後のグリーンシートの一例を示す。
【００４５】
続いて、図３に示すごとく、上記卑金属電極用ペースト材料２３が印刷されたセラミックグリーンシート２２を積層していく。このとき、卑金属電極用ペースト材料２３が交互に左右の側面に到達するようにした。このようにして、セラミックグリーンシート２２を順次積層し、図４に示すごとく、合計２６枚のセラミックグリーンシート２２を積層した積層体２５を得た。なお、積層体２５においては、セラミックグリーンシート２２を積層する際に、卑金属電極用ペースト材料を印刷していないセラミックグリーンシートを１枚準備し、最上段にはこのペースト材料を印刷していないセラミックグリーンシートを積層した。
【００４６】
そして、積層体２５を圧着治具に固定し、１１０℃にて１分間１６ＭＰａにて熱圧着した。熱圧着した積層体２５は、シートカッターにて縦９ｍｍ、横９．５ｍｍの大きさに切断した後、常温において、７．８ＭＰａの加圧力で積層方向に加圧して平坦化を行った。
【００４７】
次に、加熱炉を用いて積層体２５の脱脂を行った（脱脂工程）。
図５に示すごとく、脱脂工程において用いる加熱炉３は、管状炉であり、加熱炉本体３１とその周囲に配置されたヒータとを備えている。加熱炉本体３１の炉壁３１５は、ＳＵＳ３１０Ｓからなり、炉壁３１５の内側（内壁）には、Ｃｕ板３３が管状に貼付されている。
また、加熱炉３の外部には、雰囲気ガス供給装置３５が配置されている。この雰囲気ガス供給装置３５は、ヒータ３５１を内蔵しており、内部に供給されたイオン交換水を加熱して水蒸気を生じる。雰囲気ガス供給装置３５は、生成した水蒸気と、外部から供給された不活性ガスとしての窒素（Ｎ2）とを雰囲気ガスとして加熱炉に供給する。
【００４８】
脱脂工程においては、まず、加熱炉３内に積層体２５を載置し、昇温速度５０℃／ｈにて加熱を開始し、保持温度５５０℃にて３７時間加熱した。また、このとき、雰囲気ガス供給装置３５から加熱炉３内に、雰囲気ガスとして、窒素と水蒸気を供給した。窒素は、速度１００００ｍｌ／ｍｉｎで供給し、また、水蒸気は、加熱炉３内の露点温度が７０℃となるように供給した。その後、炉冷し、積層体２５を加熱炉３から取り出した。
【００４９】
この脱脂工程において、積層体２５中のＰｂを含有する化合物の一部は、粒界にＰｂＯ、ＷＯ3、ＳｒＯ等を排出し、ＰｂＯはＰｂＯＨに、ＷＯ3はＨ2ＷＯ4に、ＳｒＯはＳｒ(ＯＨ)2に変化することで、積層体２５中の粒界が弱アルカリ性を帯びる。また、加熱炉３の炉壁３１５に配置された銅板３３からは、Ｃｕイオンが加熱炉３内に供給される。
Ｃｕイオンと弱アルカリ性の状態とが触媒となり、バインダーとして積層体２５中に存在するＰＶＢは、図８に示すごとく、低分子量の揮発性分子に分解される。また、同様に、可塑剤としてのＢＢＰも、図９に示すごとく低分子量の揮発性分子に分解される。
【００５０】
次に、図８に示す焼成炉４を用いて焼成工程を行った。
図８に示すごとく、焼成工程において用いる焼成炉４は、積層体２５を載置して加熱を行う炉室４０と、該炉室４０に差し込まれた炉内酸素分圧センサ４１５及びこのセンサ４１５からの検出値を得る炉内酸素分圧計４１６を有し、上記炉室４０にＡｒ−Ｈ2（或いはＡｒ−ＣＯ）、ＣＯ2、Ｏ2をそれぞれ導入するための各マスフローコントローラー４１１、４１２、４１３及び該マスフローコントローラー４１１、４１２、４１３から炉室４０への流路を適宜切り替える電磁弁４１４を設けた流路４１を有する。
【００５１】
また、炉室４０から炉外へ向かう排気計４１０の途中に炉外酸素分圧センサ４１７と、該センサ４１７からの出力値を得る炉外酸素分圧計４１８を設置した。
そして、炉室４０の酸素分圧の制御は炉外酸素分圧センサ４１７及び分圧計４１８及び炉内酸素分圧センサ４１５及び分圧計４１６により行う。
【００５２】
炉外酸素分圧センサ４１７は、ジルコニアＯ2センサで、内蔵するヒータでセンサが６００℃以上に常に加熱されており、炉外酸素分圧センサ４１７に導入されたガス中の酸素分圧を全温度範囲で計測する。
一方、炉内酸素分圧センサ４１５はジルコニアＯ2センサであるがヒータを内蔵せず、焼成炉４の炉室の温度が４００〜５００℃程度以上に加熱されたときに炉室４０の酸素分圧が計測可能になる。そのため、この焼成炉４においては、炉外酸素分圧センサ４１７は炉内温度が炉内酸素分圧センサ４１５の測定温度範囲から外れているときに用いた。
【００５３】
上記焼成工程においては、まず積層体２５を炉室４０内に載置し、昇温速度３００℃／ｈにて加熱を開始し、最高保持温度を９７０℃にして２時間加熱した。そして、炉冷速度で降温し、炉室４０内の温度が９０℃まで冷却されたときに、積層体を取り出した。このときの温度制御の様子を図９に示す。図９は、横軸に加熱開始からの時間をとり、縦軸に上記積層体近傍の温度をとり、温度パターンＰ３を示すものである。
【００５４】
また、上記の加熱の際には、雰囲気ガスとして、ＣＯ2（ベースガス）、Ａｒ（不活性ガス）とＣＯ（還元ガス）とからなるＡｒ−ＣＯ（ＣＯ濃度は１０体積％）、及び酸素分圧を調整するためのＯ2（酸化ガス）をそれぞれ一定の流量で炉室内に導入した。
このときのＣＯ2及びＡｒ−ＣＯの流量は、それぞれ５０００ｍｌ／ｍｉｎ及び１５０ｍｌ／ｍｉｎであり、Ｏ2の流量は、２〜８ｍｌ／ｍｉｎの範囲とした。
【００５５】
室温から６００℃近傍まで炉外酸素分圧センサ４１７及び分圧計４１８で酸素分圧の制御を行い、炉外酸素分圧センサ４１７の指示値が１０-12.9〜１０-16.0ａｔｍとなるようにした。
一方、６００℃以上からは酸素分圧の制御を炉内酸素分圧センサ４１５及び分圧計４１６に切り替えて行った。切り替え時の炉内酸素分圧センサ４１５の指示値は１０-10〜１０-14ａｔｍであった。切り替え後から最高保持温度までは、酸素分圧を直線的に上昇させ、最高保持温度では酸素分圧１０-6.0〜１０-8.0ａｔｍの範囲に保持して雰囲気制御を行った。
【００５６】
この制御の様子を時間と温度と、酸素分圧（炉内酸素分圧センサ及び炉外酸素分圧センサの示す値）との関係として図９に示した。図９は、横軸は時間、左側の縦軸は温度を、さらに右側の縦軸は酸素分圧を１０xａｔｍで表した際のｘの値であり、炉内酸素分圧Ｓ１、炉内目標酸素分圧Ｓ２、炉外酸素分圧Ｓ３、及び温度パターンＰ３を示すものである。なお、１０xａｔｍは１．０１３×１０5×１０xＰａに等しい。
このようにして積層体２５を焼成し、図１に示すごとく、積層型誘電素子１を得た。これを試料Ｅ１とした。
【００５７】
次に、上記試料Ｅ１について静電容量、絶縁抵抗、ヤング率を以下のようにして測定した。
（静電容量）
インピーダンスアナライザーを用いて、温度条件を室温に設定し、測定周波数１ｋＨｚにて測定した。その結果を表１に示す。
（絶縁抵抗）
室温で１５０Ｖの電圧を印加し、印加してから２分後の抵抗を、絶縁抵抗計を用いて測定した。その結果を表１に示す。
（ヤング率）
室温で１５０Ｖの電圧を印加したまま、積層型誘電素子の積層方向に５００〜１５００Nの荷重を印加し、そのときの荷重−ひずみ線図の傾きから測定した。
【００５８】
【表１】
2006005172.tif 000003
【００５９】
表１より知られるごとく、試料Ｅ１は、絶縁抵抗及び静電容量が高く、優れた誘電素子として利用できる。また、試料Ｅ１は、ヤング率が高いため、大きな変位が得られ、優れた圧電素子としても利用できることがわかる。
【００６０】
また、上記試料Ｅ１の内部構造を明らかにするため、電子顕微鏡にて試料Ｅ１を観察した。その結果を図１０〜図１３に示す。
図１０〜図１３に示すごとく、試料Ｅ１の積層型誘電素子においては、内部構造が緻密で、卑金属電極層に切れ目などの不具合もなかった。また、デラミネーションやクラック等も発生しておらず、積層型誘電素子が変形することもなかった。
このように、本例の製造方法によれば、高品質な積層型誘電素子を製造することができる。
【００６１】
（実施例２）
本例は、脱脂工程において加熱炉に供給する金属イオンとしてＦｅ3+を用いて積層型誘電素子を作製した例である。
まず、実施例１と同様にして電極印刷工程を行い、セラミックグリーンシートに卑金属電極用ペースト材料を塗布した。また、実施例１と同様にして上記圧着工程を行い、図４に示すごとく、セラミックグリーンシートを積層してなる積層体２５を得た。
【００６２】
次に、図１４に示す加熱炉５を用いて積層体２５の脱脂を行った。
図１４に示すごとく、本例の脱脂工程において用いる加熱炉５は、管状炉であり、加熱炉本体５１とその周囲に配置されたヒータ５２とを備えている。加熱炉本体５１の炉壁５１５は、ＳＵＳ３１０Ｓからなる。
また、加熱炉５の外部には、雰囲気ガス供給装置５５が配置されている。雰囲気ガス供給装置５５は、内部にヒータ５５１を備えてり、内部に供給されたイオン交換水を加熱して水蒸気を生じる。雰囲気ガス供給装置５５は、生成した水蒸気と、外部から供給された不活性ガスとしての窒素（Ｎ2）とを雰囲気ガスとして加熱炉に供給する。
【００６３】
本例の脱脂工程においては、実施例１と同様に、まず加熱炉５内に積層体２５を載置し、昇温速度５０℃／ｈにて加熱を開始し、保持温度５５０℃にて３７時間加熱した。このとき、雰囲気ガス供給装置５５から加熱炉５内に、雰囲気ガスとして、窒素と水蒸気を供給した。窒素は、速度１００００ｍｌ／ｍｉｎで供給し、また、水蒸気は、加熱炉５内の露点温度が５５℃となるように供給した。その後、炉冷し、積層体２５を加熱炉５から取り出した。
【００６４】
この脱脂工程において、積層体２５中のＰｂを含有する化合物の一部は、粒界にＰｂＯ、ＷＯ3、ＳｒＯ等を排出し、ＰｂＯはＰｂＯＨに、ＷＯ3はＨ2ＷＯ4に、ＳｒＯはＳｒ(ＯＨ)2に変化することで、積層体中の粒界が弱アルカリ性を帯びる。また、加熱炉５の炉壁５１５からは、Ｆｅ3+イオンが加熱炉５内に供給される。
本例においては、Ｆｅ3+イオンと弱アルカリ性の状態とが触媒となり、バインダーとして積層体中に存在するＰＶＢ及び可塑剤としてのＢＢＰがそれぞれ低分子量の揮発性分子に分解される。
【００６５】
次いで、実施例１と同様の焼成工程を行い、積層体を焼成して積層型誘電素子を得た。
本例で得られた積層型誘電素子は、上記試料Ｅ１と同様に、優れた静電容量、絶縁抵抗、及びヤング率を示した。また、デラミネーション、クラック、及び変形等も発生していなかった。
本例においては、上記のごとく、実施例１よりも露点温度を低くして脱脂を行っても、実施例１と同様の時間で脱脂を完了することができた。
【００６６】
（実施例３）
本例は、脱脂工程における金属イオンを、雰囲気ガス中に含まれる水蒸気と共に上記加熱炉内に供給する例である。
まず、実施例１と同様にして電極印刷工程を行い、セラミックグリーンシートに卑金属電極用ペースト材料を塗布した。また、実施例１と同様にして上記圧着工程を行い、図４に示すごとく、セラミックグリーンシートを積層してなる積層体２５を得た。
【００６７】
次に、図１５に示す加熱炉６を用いて積層体２５の脱脂を行った。
図１５に示すごとく、脱脂工程において用いる加熱炉６は、管状炉であり、上記実施例１と同様のものである。
加熱炉６の外部には、雰囲気ガス供給装置６５が配置されている。この雰囲気ガス供給装置６５は、内部にヒータ６５１を備えてり、内部に供給されたイオン交換水を加熱して水蒸気を生じる。本例においては、この水蒸気にＳｒ（ＯＨ）2を０．０００１ｍｏｌ／ｌ配合した。雰囲気ガス供給装置６５は、Ｓｒ（ＯＨ）2を含む水蒸気と、外部から供給された不活性ガスとしての窒素（Ｎ2）とを雰囲気ガスとして加熱炉６に供給する。
【００６８】
脱脂工程においては、実施例１と同様に、まず、加熱炉６内に積層体２５を載置し、昇温速度５０℃／ｈにて加熱を開始し、保持温度５５０℃にて３７時間加熱した。このとき、雰囲気ガス供給装置６５から加熱炉６内に、雰囲気ガスとして、窒素とＳｒ（ＯＨ）2を含む水蒸気を供給した。窒素は、速度１００００ｍｌ／ｍｉｎで供給し、また、水蒸気は、加熱炉６内の露点温度が７０℃となるように供給した。
【００６９】
この脱脂工程において、積層体２５中のＰｂを含有する化合物の一部は、粒界にＰｂＯ、ＷＯ3、ＳｒＯ等を排出し、ＰｂＯはＰｂＯＨに、ＷＯ3はＨ2ＷＯ4に、ＳｒＯはＳｒ(ＯＨ)2に変化することで、積層体２５中の粒界が弱アルカリ性を帯びる。また、加熱炉６内には、水蒸気中に混合されたＳｒ（ＯＨ）2が供給される。
本例においては、Ｓｒ（ＯＨ）2と弱アルカリ性の状態とが触媒となり、バインダーとして積層体２５中に存在するＰＶＢ及び可塑剤としてのＢＢＰがそれぞれ低分子量の揮発性分子に分解される。
その後、炉冷し、積層体を加熱炉から取り出した。
【００７０】
次いで、実施例１と同様の焼成工程を行い、積層体を焼成して積層型誘電素子を得た。
本例で得られた積層型誘電素子は、上記試料Ｅ１と同様に、優れた静電容量、絶縁抵抗、及びヤング率を示した。また、デラミネーション、クラック、及び変形等も発生していなかった。
【００７１】
（実施例４）
本例は、二段階の温度制御により脱脂を行った例である。
まず、実施例１と同様にして電極印刷工程を行い、セラミックグリーンシートに卑金属電極用ペースト材料を塗布した。また、実施例１と同様にして上記圧着工程を行い、図４に示すごとく、セラミックグリーンシートを積層してなる積層体２５を得た。この積層体２５の寸法は、１０ｍｍ×１０ｍｍ×３ｍｍであった。
【００７２】
図５に示すごとく、この積層体２５を、実施例１と同様の加熱炉３内に載置し、昇温速度３０℃／ｈにて加熱を開始し、温度（第一保持温度）２７０℃（素子近傍温度）℃にて２５時間加熱した。このとき、雰囲気ガス供給装置から加熱炉内に、雰囲気ガスとして、窒素と水蒸気を供給した。窒素は、速度１００００ｍｌ／ｍｉｎで供給し、また、水蒸気は、加熱炉内の露点温度が５５℃となるように供給した。その後、昇温速度３０℃／ｈにてさらに昇温し、温度（第二保持温度）５５０℃（素子近傍温度）にて１０時間加熱した。その後、炉冷し、積層体を加熱炉から取り出した。この脱脂工程における温度制御の様子を図１６に示す。図６において、（ａ）で示す部分は第一保持温度での加熱を示し、（ｂ）で示す部分は第二保持温度での加熱を示す。
【００７３】
次いで、実施例１と同様の焼成工程を行い、積層体を焼成して積層型誘電素子を得た。
本例で得られた積層型誘電素子は、上記試料Ｅ１と同様に、優れた静電容量、絶縁抵抗、及びヤング率を示した。また、デラミネーション、クラック、及び変形等も発生していなかった。
【図面の簡単な説明】
【００７４】
【図１】実施例１にかかる、積層型誘電素子の全体を示す説明図。
【図２】実施例１にかかる、卑金属電極用ペースト材料が印刷されたセラミックグリーンシートを示す説明図。
【図３】実施例１にかかる、セラミックグリーンシートを積層する様子を示す説明図。
【図４】実施例１にかかる、積層体の全体を示す説明図。
【図５】実施例１にかかる、脱脂工程に用いる加熱炉の構成を示す説明図。
【図６】実施例１にかかる、有機バインダー（ＰＶＢ）が分解される反応を示す説明図。
【図７】実施例１にかかる、可塑剤（ＢＢＰ）が分解される反応を示す説明図。
【図８】実施例１にかかる、焼成工程に用いる加熱炉の構成を示す説明図。
【図９】実施例１にかかる、焼成工程における温度制御の様子を示す説明図。
【図１０】実施例１にかかる、積層型誘電素子（試料Ｅ１）における卑金属電極層と誘電セラミック層との積層状態を示す電子顕微鏡写真。
【図１１】実施例１にかかる、積層型誘電素子（試料Ｅ１）の卑金属電極層の端部の積層状態を示す電子顕微鏡写真。
【図１２】図１１の部分拡大写真。
【図１３】図１２の部分拡大写真。
【図１４】実施例２にかかる、脱脂工程に用いる加熱炉の構成を示す説明図。
【図１５】実施例３にかかる、脱脂工程に用いる加熱炉の構成を示す説明図。
【図１６】実施例４にかかる、脱脂工程における温度制御の様子を示す説明図。
【図１７】大気中で脱脂を行うことによって得られた積層型誘電素子の卑金属電極層と誘電セラミック層との積層状態を示す電子顕微鏡写真。
【図１８】大気中で脱脂を行うことによって得られた積層型誘電素子の卑金属電極層の端部の積層状態を示す電子顕微鏡写真。
【図１９】図１８の部分拡大写真。
【図２０】図１９の部分拡大写真。
【符号の説明】
【００７５】
１  積層型誘電素子
１２  誘電セラミック層
１３  卑金属電極層
【図１】
2006005172.tif 000004
【図２】
2006005172.tif 000005
【図３】
2006005172.tif 000006
【図４】
2006005172.tif 000007
【図５】
2006005172.tif 000008
【図６】
2006005172.tif 000009
【図７】
2006005172.tif 000010
【図８】
2006005172.tif 000011
【図９】
2006005172.tif 000012
【図１４】
2006005172.tif 000013
【図１５】
2006005172.tif 000014
【図１６】
2006005172.tif 000015
【図１０】
2006005172.tif 000016
【図１１】
2006005172.tif 000017
【図１２】
2006005172.tif 000018
【図１３】
2006005172.tif 000019
【図１７】
2006005172.tif 000020
【図１８】
2006005172.tif 000021
【図１９】
2006005172.tif 000022
【図２０】
2006005172.tif 000023